【手続補正書】
【提出日】平成31年4月5日(2019.4.5)
【手続補正１】
【補正対象書類名】明細書
【補正対象項目名】０１１２
【補正方法】変更
【補正の内容】
【０１１２】
比較例６
溶融亜鉛めっき鋼（ＥＡ）から製造された試験プレートを、亜硝酸塩（約９０ｍｇ／ｌの亜硝酸塩）により促進しながら、１．１ｇ／ｌのＺｎ、１ｇ／ｌのＭｎ（Ｐ２Ｏ５として計算して）１３．５ｇ／ｌのＰＯ４３−、３ｇ／ｌのＮＯ３−および１ｇ／ｌのニッケルを含有するリン酸塩処理用溶液を使用して５３℃で被覆した。続いて、このようにして被覆された試験プレートを、（Ｚｒとして計算して）約１２０ｍｇ／ｌのＺｒＦ６２−を含有するｐＨ約４のアフターリンス用溶液によって処理した。
【手続補正２】
【補正対象書類名】明細書
【補正対象項目名】０１１３
【補正方法】変更
【補正の内容】
【０１１３】
比較例７
比較例６のように、試験プレートを、亜硝酸塩（約９０ｍｇ／ｌの亜硝酸塩）により促進しながら、１．１ｇ／ｌのＺｎ、１ｇ／ｌのＭｎ、（Ｐ２Ｏ５として計算して）１７ｇ／ｌのＰＯ４３−および０．５ｇ／ｌのＮＯ３−を含有するニッケル不含のリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正３】
【補正対象書類名】明細書
【補正対象項目名】０１１４
【補正方法】変更
【補正の内容】
【０１１４】
実施例４
比較例６のように、試験プレートを、亜硝酸塩（約９０ｍｇ／ｌの亜硝酸塩）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も不含のリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正４】
【補正対象書類名】明細書
【補正対象項目名】０１１５
【補正方法】変更
【補正の内容】
【０１１５】
比較例８
比較例６のように、試験プレートを、ペルオキシド（約８０ｍｇ／ｌのＨ２Ｏ２）により促進しながら、１．１ｇ／ｌのＺｎ、１ｇ／ｌのＭｎ、（Ｐ２Ｏ５として計算して）１７ｇ／ｌのＰＯ４３−および０．５ｇ／ｌのＮＯ３−を含有するニッケルを含有しないリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正５】
【補正対象書類名】明細書
【補正対象項目名】０１１６
【補正方法】変更
【補正の内容】
【０１１６】
実施例５
比較例６のように、試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正６】
【補正対象書類名】明細書
【補正対象項目名】０１２０
【補正方法】変更
【補正の内容】
【０１２０】
比較例９
溶融亜鉛めっき鋼（ＥＡ）から製造された試験プレートを、亜硝酸塩（約９０ｍｇ／ｌの亜硝酸塩）により促進しながら、１．１ｇ／ｌのＺｎ、１ｇ／ｌのＭｎ（Ｐ２Ｏ５として計算して）１３．５ｇ／ｌのＰＯ４３−、３ｇ／ｌのＮＯ３−および１ｇ／ｌのニッケルを含有するリン酸塩処理用溶液を使用して５３℃で被覆した。続いて、このようにして被覆された試験プレートを、（Ｚｒとして計算して）約１２０ｍｇ／ｌのＺｒＦ６２−を含有するｐＨ約４のアフターリンス用溶液によって処理した。
【手続補正７】
【補正対象書類名】明細書
【補正対象項目名】０１２１
【補正方法】変更
【補正の内容】
【０１２１】
実施例６
比較例９のように、試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正８】
【補正対象書類名】明細書
【補正対象項目名】０１２２
【補正方法】変更
【補正の内容】
【０１２２】
比較例１０
磨き鋼から製造された試験プレートを、亜硝酸塩（約９０ｍｇ／ｌの亜硝酸塩）により促進しながら、１．１ｇ／ｌのＺｎ、１ｇ／ｌのＭｎ、（Ｐ２Ｏ５として計算して）１３．５ｇ／ｌのＰＯ４３−、３ｇ／ｌのＮＯ３−および１ｇ／ｌのニッケルを含有するリン酸塩処理用溶液を使用して５３℃で被覆した。続いて、このようにして被覆された試験プレートを、（Ｚｒとして計算して）約１２０ｍｇ／ｌのＺｒＦ６２−を含有するｐＨ約４のアフターリンス用溶液によって処理した。
【手続補正９】
【補正対象書類名】明細書
【補正対象項目名】０１２３
【補正方法】変更
【補正の内容】
【０１２３】
実施例７
比較例１０のように、試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正１０】
【補正対象書類名】明細書
【補正対象項目名】０１２４
【補正方法】変更
【補正の内容】
【０１２４】
比較例１１
電解亜鉛めっき鋼（ＺＥ）から製造された試験プレートを、亜硝酸塩（約９０ｍｇ／ｌの亜硝酸塩）により促進しながら、１．１ｇ／ｌのＺｎ、１ｇ／ｌのＭｎ、（Ｐ２Ｏ５として計算して）１３．５ｇ／ｌのＰＯ４３−、３ｇ／ｌのＮＯ３−および１ｇ／ｌのニッケルを含有するリン酸塩処理用溶液を使用して５３℃で被覆した。続いて、このようにして被覆された試験プレートを、（Ｚｒとして計算して）約１２０ｍｇ／ｌのＺｒＦ６２−を含有するｐＨ約４のアフターリンス用溶液によって処理した。
【手続補正１１】
【補正対象書類名】明細書
【補正対象項目名】０１２５
【補正方法】変更
【補正の内容】
【０１２５】
実施例８
比較例１１のように、試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正１２】
【補正対象書類名】明細書
【補正対象項目名】０１３０
【補正方法】変更
【補正の内容】
【０１３０】
比較例１２
溶融亜鉛めっき鋼（ＥＡ）から製造された試験プレートを、亜硝酸塩（約９０ｍｇ／ｌの亜硝酸塩）により促進しながら、１．１ｇ／ｌのＺｎ、１ｇ／ｌのＭｎ（Ｐ２Ｏ５として計算して）１３．５ｇ／ｌのＰＯ４３−、３ｇ／ｌのＮＯ３−および１ｇ／ｌのニッケルを含有するリン酸塩処理用溶液を使用して５３℃で被覆した。続いて、このようにして被覆された試験プレートを、（Ｚｒとして計算して）約１２０ｍｇ／ｌのＺｒＦ６２−を含有するｐＨ約４のアフターリンス用溶液によって処理した。
【手続補正１３】
【補正対象書類名】明細書
【補正対象項目名】０１３１
【補正方法】変更
【補正の内容】
【０１３１】
実施例９
比較例１２のように、試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正１４】
【補正対象書類名】明細書
【補正対象項目名】０１３２
【補正方法】変更
【補正の内容】
【０１３２】
実施例１０
比較例１２のように、試験プレートを、ペルオキシド（約５０ｍｇ／ｌのＨ２Ｏ２）により促進しながら、１．２ｇ／ｌのＺｎ、１ｇ／ｌのＭｎおよび（Ｐ２Ｏ５として計算して）１３ｇ／ｌのＰＯ４３−を含有するニッケルも硝酸塩も含有しないリン酸塩処理用溶液を使用して４５℃で被覆した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正１５】
【補正対象書類名】明細書
【補正対象項目名】０１４４
【補正方法】変更
【補正の内容】
【０１４４】
実施例１５
溶融亜鉛めっき鋼（ＥＡ）から製造された試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。リン酸塩処理用溶液の酸価を、０．０７に調節した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。
【手続補正１６】
【補正対象書類名】明細書
【補正対象項目名】０１４５
【補正方法】変更
【補正の内容】
【０１４５】
実施例１６
溶融亜鉛めっき鋼（ＥＡ）から製造された試験プレートを、ペルオキシド（約８０ｍｇ／ｌのＨ２Ｏ２）により促進しながら、１．１ｇ／ｌのＺｎ、１ｇ／ｌのＭｎおよび（Ｐ２Ｏ５として計算して）１７ｇ／ｌのＰＯ４３−を含有するニッケルも硝酸塩も含有しないリン酸塩処理用溶液を使用して３５℃で被覆した。リン酸塩処理用溶液の酸価を、０．０５に調節した。続いて、このようにして被覆された試験プレートを、（Ｚｒとして計算して）約１２０ｍｇ／ｌのＺｒＦ６２−および２２０ｍｇ／ｌのモリブデンイオンを含有するｐＨ約４のアフターリンス用溶液によって処理した。